(57)【特許請求の範囲】
【請求項１】
農業用施設などに被覆される遮光性農業用ポリオレフィン系樹脂フイルムの外面側の層から、（Ａ）線状低密度ポリエチレン樹脂を主成分とする透明樹脂層、（Ｂ）線状低密度ポリエチレン樹脂を主成分とする樹脂成分に酸化チタン顔料を配合した白色樹脂層、（Ｃ）線状低密度ポリエチレン樹脂を主成分とする樹脂成分に酸化チタン顔料およびカーボンブラック顔料を配合した灰色樹脂層、（Ｄ）酢酸ビニル含有量が５〜２８重量％のポリオレフィン系樹脂からなる樹脂成分に酸化チタン顔料を配合した白色樹脂層、（Ｅ）酢酸ビニル含有量が３〜１５重量％のポリオレフィン系樹脂からなる透明樹脂層の順に５層構造とされ、フイルム全体の厚みが７５〜１６０μｍの範囲で、遮光率が９９．９％以上であることを特徴とする遮光性農業用ポリオレフィン系樹脂フイルム。
【請求項２】
上記（Ｂ）層、（Ｃ）層および（Ｄ）層の少なくとも１層の樹脂成分において、リアクターＴＰＯを１〜３５重量％の範囲で配合したことを特徴とする請求項１記載の遮光性農業用ポリオレフィン系樹脂フイルム。
【請求項３】
上記（Ｂ）層及び（Ｄ）層の樹脂成分１００重量部に対して、酸化チタン顔料の配合割合が、２５〜１００重量部であることを特徴とする  請求項１または２に記載の遮光性農業用ポリオレフィン系樹脂フイルム。
【請求項４】
上記（Ｃ）層の樹脂成分１００重量部に対して、酸化チタン顔料の配合割合が３〜３５重量部およびカーボンブラック顔料の配合割合が３〜３５重量部であることを特徴とする請求項１または２に記載の遮光性農業用ポリオレフィン系樹脂フイルム。
【請求項５】
上記（Ｅ）層および／または（Ｄ）層に防曇剤を配合したことを特徴とする請求項１記載の遮光性農業用ポリオレフィン系樹脂フイルム。
【発明の詳細な説明】
【０００１】
【発明の属する技術分野】
本発明は、農業用ハウスや農業用トンネルなどの農業用施設に使用される遮光性農業用ポリオレフィン系樹脂フイルムに関し、更に詳しくは、遮光安定性、フイルム強度、耐候性の良好な５層構造の遮光性農業用ポリオレフィン系樹脂フイルムに関するものである。
【０００２】
【従来の技術】
従来より遮光性フイルムを利用して、花卉園芸植物の開花時期の調整を行う電照栽培や遮光栽培、また、夏期のほうれん草、ダイコン、イチゴ栽培などの遮熱栽培に使用されてきた。
これらに使用される遮光性フイルムは、一層乃至三層構造のものが使用されている。
【０００３】
【発明が解決しようとする課題】
特に、上記の電照栽培に使用されるナトリウムランプ等の光に対して、従来の内面側にアルミニウム顔料を使用したフイルムは、反射率が低いという欠点があり、また、遮光率を保持するため多量の無機顔料やカーボンブラックの添加が必要であり、フイルム強度の低下や強度のバラツキが大きくなるという欠点があった。
【０００４】
【発明の目的】
本発明は、上記の問題点を解消し、ナトリウムランプ等の光に対する反射率が大きく、フイルム強度や遮光率の低下がなく耐久性に優れた５層構造の遮光性農業用ポリオレフィン系樹脂フイルムを提供することを目的としている。
【０００５】
【課題を解決するための手段】
本発明は、農業用施設などに被覆される遮光性農業用ポリオレフィン系樹脂フイルムの外面側の層から、（Ａ）線状低密度ポリエチレン樹脂を主成分とする透明樹脂層、（Ｂ）線状低密度ポリエチレン樹脂を主成分とする樹脂成分に酸化チタン顔料を配合した白色樹脂層、（Ｃ）線状低密度ポリエチレン樹脂を主成分とする樹脂成分に酸化チタン顔料およびカーボンブラック顔料を配合した灰色樹脂層、（Ｄ）酢酸ビニル含有量が５〜２８重量％のポリオレフィン系樹脂からなる樹脂成分に酸化チタン顔料を配合した白色樹脂層、（Ｅ）酢酸ビニル含有量が３〜１５重量％のポリオレフィン系樹脂からなる透明樹脂層の順に５層構造とされ、フイルム全体の厚みが７５〜１６０μｍの範囲で、遮光率が９９．９％以上であることを特徴とする遮光性農業用ポリオレフィン系樹脂フイルムである。
【０００６】
また、（Ｅ）層および／または（Ｄ）層には、防曇剤を配合することによって、防曇性を付与することもできる。防曇剤としては、通常、農業用ポリオレフィン系樹脂フイルムに使用されているもので、例えば、ソルビタン系、グリセリン系、ジグリセリン系などの多価アルコールと脂肪酸との部分エステル或いはこれらとアルキレングリコールとの縮合物を挙げることができる。
【０００７】
（Ａ）層、（Ｂ）層および（Ｃ）層に使用される線状低密度ポリエチレン樹脂は、メタロセン触媒系やチグラー触媒系で製造されたもので、これらの層に使用することにより、（Ｂ）層の酸化チタン顔料、（Ｃ）層の酸化チタン顔料およびカーボンブラックを多量に配合しているにもかかわらず、（Ａ）層が補強して、極めて強度の高い遮光性農業用ポリオレフィン系樹脂フイルムとすることができる。
【０００８】
また、本発明は、上記（Ｂ）層、（Ｃ）層および（Ｄ）層の少なくとも１層の樹脂成分において、リアクターＴＰＯを１〜３５重量％、好ましくは５〜２５重量％の範囲で配合し、これらの層に多量に配合される酸化チタン顔料やカーボンブラック顔料によるフイルム強度の低下を防止することができる。
このリアクターＴＰＯは、重合段階でオレフィン系樹脂にエチレンプロピレンゴムをアロイ化させた樹脂であって、反応器中で製造するＴＰＯということから、リアクターＴＰＯと呼ばれている。
具体的には、モンテル社の「キャタロイ」、徳山曹達社の「Ｐ．Ｅ．Ｒ」等が挙げられる。
この配合量が３５重量％を超えると、フイルム生産時にモータ負荷が大きくなり、製膜が困難となるので好ましくない。
【０００９】
本発明の（Ｂ）層及び（Ｄ）層は、これらの層の樹脂成分１００重量部に対して、酸化チタン顔料の配合割合が、２５〜１００重量部、好ましくは３０〜８０重量部の範囲で用いられ、また、（Ｃ）層は、この層の樹脂成分１００重量部に対して、酸化チタン顔料の配合割合が３〜３５重量部、好ましくは５〜１８重量部の範囲、およびカーボンブラック顔料の配合割合が３〜３５重量部、好ましくは５〜１８重量部の範囲で用いられる。
【００１０】
（Ｄ）層の酢酸ビニル含有量が５〜２８重量％のポリオレフィン系樹脂は、エチレン−酢酸ビニル共重合体単独またはエチレン−酢酸ビニル共重合体と低密度ポリエチレン樹脂の混合物であってもよく、また、（Ｅ）層の酢酸ビニル含有量が３〜１５重量％のポリオレフィン系樹脂も上記の（Ｄ）層と同様にエチレン−酢酸ビニル共重合体単独またはエチレン−酢酸ビニル共重合体と低密度ポリエチレン樹脂の混合物であってもよい。
これらの層に酢酸ビニル含有量のポリオレフィン系樹脂を用いることにより、フイルムに柔軟性が付与することができ、農業用ハウス等にフイルム展張作業が容易となり、安定した防曇性を付与することも可能となる。これらの層には防曇剤と共にフッ素系界面活性剤やシリコーン系界面活性剤を配合して防霧性も付与することもできる。
【００１１】
【発明の実施の形態】
以下、本発明の実施の形態について、具体的に説明する。
【００１２】
（遮光率）
キセノンランプの照度を照度計で測定し基準値を決めた後、キセノンランプを各試料で遮蔽し、キセノンラップの漏れた光の照度を測定し、遮光率を計算で求めた。
◎：９９．９５％以上
○：９９．９％以上、９９．９５％未満
△：９９．０％以上、９９．９％未満
×：９９．０％未満
【００１３】
（突き刺し強度）
インフレーションフイルムの押出し方向に長さ１１０ｃｍ、その直交方向に８ｃｍの試料を採取し、１０ｃｍ間隔にφ１ｃｍの印を１０ヶ所つけたものを１０枚用意した。常温で指抜け試験（Ｎ＝１００）を行い、抵抗無く指抜けする割合を算出し、下記の基準で評価した。
◎：７％未満
○：７％以上、１５％未満
△：１５％以上、４０％未満
×：４０％以上
【００１４】
（内面の反射率）
日立製分光光度計を用いて、フイルム内面側の反射率を測定し、下記の基準で評価した。
○：５０％以上
△：３８％以上、５０％未満
×：３８％未満
【００１５】
実施例１
５種５層のインフレーション装置を用いて、外面側より（Ａ）層として、線状低密度ポリエチレン樹脂（出光石油化学社製、「モアテック０１３８」）を、（Ｂ）層として、線状低密度ポリエチレン樹脂（「モアテック０１３８」）８６重量部に、酸化チタン顔料マスターバッチ（日弘ビックス社製、「ＰＯ−０９０７ホワイト」、バインダー：低密度ポリエチレン２０重量％、顔料８０重量％）7 ０重量部を、（Ｃ）層として、線状低密度ポリエチレン樹脂（「モアテック０１３８」）８６重量部に、酸化チタン顔料マスターバッチ（「ＰＯ−０９０７ホワイト」、バインダー：低密度ポリエチレン２０重量％、顔料８０重量％）１０重量部とカーボンブラック顔料マスターバッチ（東洋インキ社製、「ＴＥＴ−０１３３７ブラック」、バインダー：低密度ポリエチレン６０重量％、顔料４０重量％）２０重量部を、（Ｄ）層として、酢酸ビニル含有量１０重量％のエチレン−酢酸ビニル共重合体８６重量部に、酸化チタン顔料マスターバッチ（「ＰＯ−０９０７ホワイト」、バインダー：低密度ポリエチレン２０重量％、顔料８０重量％）７０重量部を、（Ｅ）層として、酢酸ビニル含有量１０重量％のエチレン−酢酸ビニル共重合体１００重量部に、防曇剤２重量部およびフッ素系界面活性剤０．１重量部をそれぞれ用い、また、各層には樹脂成分１００重量部に対して、ヒンダードアミン系光安定剤０．３重量部を配合し、これらを各押出機に供給し、各層１６μｍ、合計厚さ８０μｍの５種５層の遮光性農業用ポリオレフィン系樹脂フイルムを製造した。
このフイルムの評価を表１に示す。
【００１６】
実施例２
前記の実施例１において、（Ｄ）層の樹脂成分として、酢酸ビニル含有量１０重量％のエチレン−酢酸ビニル共重合体７８重量部に、リアクターＴＰＯ（モンテル社、「キャタロイ」）１０重量部配合したこと以外は、実施例１と同様にして５種５層の遮光性農業用ポリオレフィン系樹脂フイルムを製造した。
このフイルムの評価を表１に示す。
【００１７】
実施例３
前記の実施例１において、（Ｄ）層の樹脂成分として、酢酸ビニル含有量１０重量％のエチレン−酢酸ビニル共重合体６８重量部に、リアクターＴＰＯ（「キャタロイ」）２０重量部配合したこと以外は、実施例１と同様にして５種５層の遮光性農業用ポリオレフィン系樹脂フイルムを製造した。
このフイルムの評価を表１に示す。
【００１８】
実施例４
前記の実施例１において、（Ｃ）層が、線状低密度ポリエチレン樹脂（「モアテック０１３８」）８０重量部に、リアクターＴＰＯ（「キャタロイ」）５重量部配合した樹脂成分を用い、（Ｄ）層が、酢酸ビニル含有量１０重量％のエチレン−酢酸ビニル共重合体８０重量部に、リアクターＴＰＯ（「キャタロイ」）８重量部配合した樹脂成分を用いたこと以外は、実施例１と同様にして５種５層の遮光性農業用ポリオレフィン系樹脂フイルムを製造した。
このフイルムの評価を表１に示す。
【００１９】
実施例５
前記の実施例１において、（Ｂ）層および（Ｃ）層の線状低密度ポリエチレン樹脂（「モアテック０１３８」）５重量部減量し、そのかわりに、リアクターＴＰＯ（モンテル社、「キャタロイ」）５重量部配合した樹脂成分を用い、また、（Ｄ）層の酢酸ビニル含有量１０重量％のエチレン−酢酸ビニル共重合体を５重量部減量し、リアクターＴＰＯ（「キャタロイ」）５重量部配合した樹脂成分を用いたこと以外は、実施例１と同様にして５種５層の遮光性農業用ポリオレフィン系樹脂フイルムを製造した。
このフイルムの評価を表１に示す。
【００２０】
【表１】
0004504573.tif 000002
【００２１】
実施例６
前記の実施例１において、（Ｂ）層は、線状低密度ポリエチレン樹脂（「モアテック０１３８」）９０重量部に対して、酸化チタン顔料マスターバッチ（「ＰＯ−０９０７ホワイト」、バインダー：低密度ポリエチレン２０重量％、顔料８０重量％）５０重量部を配合し、（Ｃ）層は、線状低密度ポリエチレン樹脂（「モアテック０１３８」）７９重量部に対して、酸化チタン顔料マスターバッチ（「ＰＯ−０９０７ホワイト」、バインダー：低密度ポリエチレン２０重量％、顔料８０重量％）１５重量部とカーボンブラック顔料マスターバッチ（「ＴＥＴ−０１３３７ブラック」、バインダー：低密度ポリエチレン６０重量％、顔料４０重量％）３０重量部を配合し、（Ｄ）層は、酢酸ビニル含有量１０重量％のエチレン−酢酸ビニル共重合体８０重量部、リアクターＴＰＯ（「キャタロイ」）１０重量部に対して、酸化チタン顔料マスターバッチ（「ＰＯ−０９０７ホワイト」、バインダー：低密度ポリエチレン２０重量％、顔料８０重量％）５０重量部配合したこと以外は、実施例１と同様にして５種５層の遮光性農業用ポリオレフィン系樹脂フイルムを製造した。
このフイルムの評価を表２に示す。
【００２２】
実施例７
前記の実施例１において、（Ｂ）層は、線状低密度ポリエチレン樹脂（「モアテック０１３８」）９２重量部に対して、酸化チタン顔料マスターバッチ（「ＰＯ−０９０７ホワイト」、バインダー：低密度ポリエチレン２０重量％、顔料８０重量％）４０重量部を配合し、（Ｃ）層は、線状低密度ポリエチレン樹脂（「モアテック０１３８」）７９重量部に対して、酸化チタン顔料マスターバッチ（「ＰＯ−０９０７ホワイト」、バインダー：低密度ポリエチレン２０重量％、顔料８０重量％）１５重量部とカーボンブラック顔料マスターバッチ（「ＴＥＴ−０１３３７ブラック」、バインダー：低密度ポリエチレン６０重量％、顔料４０重量％）３０重量部を配合し、（Ｄ）層は、酢酸ビニル含有量１０重量％のエチレン−酢酸ビニル共重合体７４重量部、リアクターＴＰＯ（「キャタロイ」）１０重量部に対して、酸化チタン顔料マスターバッチ（「ＰＯ−０９０７ホワイト」、バインダー：低密度ポリエチレン２０重量％、顔料８０重量％）８０重量部配合したこと以外は、実施例１と同様にして５種５層の遮光性農業用ポリオレフィン系樹脂フイルムを製造した。
このフイルムの評価を表２に示す。
【００２３】
比較例１
前記の実施例１において、（Ａ）層、（Ｂ）層および（Ｃ）層で使用した線状低密度ポリエチレン樹脂の代わりに、高圧法低密度ポリエチレン樹脂（日本ユニカー社製、「ＮＵＣ−８１３３」）に変更し、（Ｄ）層を酢酸ビニル含有量１０重量％のエチレン−酢酸ビニル共重合体８２重量部に対して、アルミニウム顔料マスターバッチ（住化カラー社製、「ＳＰＥＭ−８Ｋ４４５シルバー」、バインダー：低密度ポリエチレン６０重量％、顔料４０重量％）３０重量部としたこと以外は、実施例１と同様にして５種５層の遮光性農業用ポリオレフィン系樹脂フイルムを製造した。
このフイルムの評価を表２に示す。
【００２４】
比較例２
３種３層のインフレーション装置を用いて、外面側より（Ｂ）層として、高圧法低密度ポリエチレン樹脂（「ＮＵＣ−８１３３」）８６重量部に、酸化チタン顔料マスターバッチ（「ＰＯ−０９０７ホワイト」、バインダー：低密度ポリエチレン２０重量％、顔料８０重量％）７０重量部を配合し、（Ｃ）層として、高圧法低密度ポリエチレン樹脂（「ＮＵＣ−８１３３」）１００重量部に、酸化チタン顔料マスターバッチ（日弘ビックス社製、「ＰＯ−０９０７ホワイト」、バインダー：低密度ポリエチレン２０重量％、顔料８０重量％）１０重量部とカーボンブラック顔料マスターバッチ（「ＴＥＴ−０１３３７ブラック」、バインダー：低密度ポリエチレン６０重量％、顔料４０重量％）２０重量部を配合し、（Ｄ）層として、酢酸ビニル含有量１０重量％のエチレン−酢酸ビニル共重合体８６重量部に酸化チタン顔料マスターバッチ（「ＰＯ−０９０７ホワイト」、バインダー：低密度ポリエチレン２０重量％、顔料８０重量％）７０重量部を配合し、また、各層には樹脂成分１００重量部に対して、ヒンダードアミン系光安定剤０．３重量部を配合し、これらを各押出機に供給し、各層約２７μｍ、合計厚さ８０μｍの３種３層の遮光性農業用ポリオレフィン系樹脂フイルムを製造した。
このフイルムの評価を表２に示す。
【００２５】
比較例３
３種３層のインフレーション装置を用いて、外側より（Ｂ）層として、線状低密度ポリエチレン樹脂（「モアテック０１３８」）７０重量部に、酸化チタン顔料マスターバッチ（「ＰＯ−０９０７ホワイト」、バインダー：低密度ポリエチレン２０重量％、顔料８０重量％）１５０重量部を配合し、（Ｃ）層として、線状低密度ポリエチレン樹脂（「モアテック０１３８」）８６重量部に、酸化チタン顔料マスターバッチ（「ＰＯ−０９０７ホワイト」、バインダー：低密度ポリエチレン２０重量％、顔料８０重量％）１０重量部とカーボンブラック顔料マスターバッチ（「ＴＥＴ−０１３３７ブラック」、バインダー：低密度ポリエチレン６０重量％、顔料４０重量％）２０重量部を配合し、（Ｄ）層として、線状低密度ポリエチレン樹脂（「モアテック０１３８」）７０重量部に、酸化チタン顔料マスターバッチ（「「ＰＯ−０９０７ホワイト」、バインダー：低密度ポリエチレン２０重量％、顔料８０重量％）１５０重量部を配合し、また、各層には樹脂成分１００重量部に対して、ヒンダードアミン系光安定剤０．３重量部を配合し、これらを各押出機に供給し、各層約２７μｍ、合計厚さ８０μｍの３種３層の遮光性農業用ポリオレフィン系樹脂フイルムを製造した。
このフイルムの評価を表２に示す。
【００２６】
【表２】
0004504573.tif 000003
【００２７】
【発明の効果】
内面側の光の反射率やフイルム強度に優れた５層構造の遮光性農業用ポリオレフィン系樹脂フイルムを提供することできる。